СТАЛЬ С ВЫСОКОЙ ИЗНОСОСТОЙКОСТЬЮ, ТВЁРДОСТЬЮ, КОРРОЗИОННОЙ СТОЙКОСТЬЮ И НИЗКОЙ ТЕПЛОПРОВОДНОСТЬЮ И ПРИМЕНЕНИЕ ТАКОЙ СТАЛИ

1. Сталь для применений, требующих высокой износостойкости, высокой твёрдости, хорошей коррозионной стойкости и/или низкой теплопроводности, при этом сталь в закалённом состоянии имеет твёрдость по меньшей мере 56 HRC, микроструктура стали суммарно имеет по меньшей мере 30 вес.% твёрдых фаз, состоящих помимо частиц TiC также из частиц карбида, оксида и нитрида, причем содержание частиц TiC составляет не менее 20 вес.%, а содержание частиц NbC составляет 2 - 4,5 вес.%, при этом твёрдые фазы заключены в матрицу, состоящую из
Cr 9,0-15,0%
Mo 5,0-9,0%
Ni 3,0-7,0%
Co 6,0-11,0%
Cu 0,3-1,5%
Ti 0,1-2,0%
Al 0,1-2,0%
железо и неизбежные примеси - остальное.
2. Сталь по п. 1, отличающаяся тем, что содержание хрома в ней составляет 12,5 - 14,5 вес.%.
3. Сталь по п. 1 или 2, отличающаяся тем, что содержание молибдена в ней составляет 6,5-7,5 вес.%.
4. Сталь по любому из пп. 1-3, отличающаяся тем, что содержание никеля в ней составляет 4,5-5,5 вес.%.
5. Сталь по любому из пп. 1-4, отличающаяся тем, что содержание кобальта в ней составляет 8-10 вес.%.
6. Сталь по любому из пп. 1-5, отличающаяся тем, что содержание меди в ней составляет 0,5-1,0 вес.%.
7. Сталь по любому из пп. 1-6, отличающаяся тем, что содержание титана в ней составляет 0,8-1,2 вес.%.
8. Сталь по любому из п.п. 1-7, отличающаяся тем, что содержание алюминия в ней составляет 1,0 - 1,4 вес.%.
9. Сталь по любому из пп. 1-8, отличающаяся тем, что содержание TiC в ней составляет не более 45 вес.%.
10. Сталь по любому из пп. 1-9, отличающаяся тем, что она получена посредством порошковой металлургии.
11. Применение стали по любому из пп. 1-10 для изготовления компонентов, используемых при вторичной переработке или воспроизводстве пластиковых изделий.
12. Применение по п. 11, отличающееся тем, что компонентами являются фильерная пластина или нож для измельчения пластмассовых частей.